(57)【要約】【課題】優れた加熱乾燥性を発揮することができるため、加熱乾燥時に塗膜表面にフクレが発生しにくく、建材等の外装用や制振材等を形成する際に厚膜を形成する材料として好適な、エマルションを含有する加熱乾燥用塗料組成物を提供する。【解決手段】ガラス転移温度が５０℃以下のエマルションと、平均粒径が１５μｍ以下の微粒子とを必須としてなる加熱乾燥用塗料組成物、好ましくは、上記微粒子は、示差走査熱量測定による融解温度が６５℃以上である上記加熱乾燥用塗料組成物。【選択図】  なし【特許請求の範囲】
【請求項１】
ガラス転移温度が５０℃以下のエマルションと、平均粒径が１５μｍ以下の有機微粒子とを必須としてなる
ことを特徴とする加熱乾燥用塗料組成物。
【請求項２】
前記有機微粒子は、示差走査熱量測定による融解温度が６５℃以上である
ことを特徴とする請求項１記載の加熱乾燥用塗料組成物。
【発明の詳細な説明】
【０００１】
【発明の属する技術分野】
本発明は、加熱乾燥用塗料組成物に関する。詳しくは、エマルションを含有する厚膜塗料組成物として好適な加熱乾燥用塗料組成物に関する。
【０００２】
【従来の技術】
加熱乾燥用塗料組成物は、各種の機能を発揮する塗膜を基材上に形成するために工業的に広く用いられている材料であるが、中でも、エマルションを含有し、厚膜を形成することができるものは、建材等の外装用や振動を吸収するコーティング剤等として有用である。ところが、エマルションを含有する加熱乾燥用塗料組成物による塗膜を加熱乾燥する場合、特に厚膜を形成する場合に、塗膜表面にフクレが発生しやすいことから、これを防止して加熱乾燥性を向上させるための工夫の余地があった。
【０００３】
従来の加熱乾燥用塗料組成物としては、アクリル系重合体の水性分散液に関し、水性分散液と無機質充填剤からなる耐チッピング性水性被覆用組成物が開示されている（例えば、特許文献１参照。）。しかしながら、このような水性被覆用組成物は、塗膜を加熱乾燥する際のフクレを防止することにより加熱乾燥性が向上されたものではなく、例えば、無機質充填剤は、水性被覆用組成物における増量剤等として配合されるものであることから、加熱乾燥性が優れたものとなるようにするための工夫の余地があった。
【０００４】
【特許文献１】
特許第２９０４９９５号明細書（第１−３頁）
【０００５】
【発明が解決しようとする課題】
本発明は、上記現状に鑑みてなされたものであり、優れた加熱乾燥性を発揮することができるため厚膜を形成する材料として好適な加熱乾燥用塗料組成物を提供することを目的とするものである。
【０００６】
【課題を解決するための手段】
本発明者等は、加熱乾燥用塗料組成物について種々検討した結果、水系のエマルションが作業性等の点において優れていることにまず着目し、このようなエマルションとして加熱乾燥において造膜しやすいようにガラス転移温度が低く特定されたものを用いるとともに、平均粒径が小さく特定された有機微粒子を組み合わせることにより、フクレの発生を抑制して加熱乾燥性が優れたものとなり、これに起因して厚膜を形成する材料として好適なものとなることを見いだし、上記課題をみごとに解決することができることに想到した。また、有機微粒子について、加熱乾燥においてエマルションと融着して造膜に寄与しないように示差走査熱量測定による融解温度を高く特定すると、このような作用効果をより充分に発揮することができることを見いだし、本発明に到達したものである。通常では、エマルションを加熱乾燥して厚膜を形成する際に、表面乾燥した後に未乾燥塗膜中の水分が蒸発するために、フクレが生じることになるが、本発明においては、塗膜中に上記有機微粒子が存在し、これによりエマルションが造膜する際に塗膜中の水分が抜けやすくなり、フクレの発生が防止されて加熱乾燥性が向上するものと考えられる。
【０００７】
すなわち本発明は、ガラス転移温度が５０℃以下のエマルションと、平均粒径が１５μｍ以下の有機微粒子とを必須としてなる加熱乾燥用塗料組成物である。
以下に、本発明を詳述する。
【０００８】
本発明の加熱乾燥用塗料組成物は、ガラス転移温度（Ｔｇ）が５０℃以下のエマルションにより造膜して塗膜を形成し、平均粒径が１５μｍ以下の有機微粒子により加熱乾燥性が向上されたものである。なお、「加熱乾燥用」とは、加熱乾燥により塗膜を形成させる場合に好適に用いられるものであることを意味する。
本発明における有機微粒子の好ましい形態は、加熱乾燥用塗料組成物を加熱乾燥させる際に融解したり分解したりしない硬度を有し、上記エマルションや加熱乾燥用塗料組成物に含まれる溶媒とは非相溶な高硬度有機微粒子である。このような有機微粒子により、塗膜の形成時に加熱乾燥性が向上するとともに、形成された塗膜中に有機微粒子が存在することから塗膜の剛性等の基本性能も向上することになる。また、このような有機微粒子は、塗膜の耐水性を阻害しにくいものであり、これにより本発明の加熱乾燥用塗料組成物から形成される塗膜は耐水性にも優れることになる。
このようなエマルション及び有機微粒子は、それぞれ１種又は２種以上を用いることができる。
【０００９】
上記エマルションのＴｇが５０℃を超えると、加熱乾燥用塗料組成物の成膜性や加熱乾燥性が不充分となる。Ｔｇは、好ましくは−５０℃以上であり、また、４０℃以下である。より好ましくは、−１０℃以上であり、また、２０℃以下である。なおエマルションのＴｇは、エマルションを形成する各単量体の単独重合体のＴｇにより計算することができる。
【００１０】
上記エマルションは、水を連続相とし、単量体成分を重合してなる重合体が分散している水系のものである。通常ではこのようなエマルションと、必要に応じて他の添加剤や溶剤等とにより加熱乾燥用塗料組成物が構成されることになる。
【００１１】
本発明におけるエマルションを形成することになる単量体成分としては、エマルションのガラス転移温度が５０℃以下となるように適宜設定すればよいが、不飽和カルボン酸単量体を必須とすることが好ましい。不飽和カルボン酸単量体としては、分子中に不飽和結合とカルボキシル基とを有する化合物であればよいが、エチレン系不飽和カルボン酸単量体を含むことが好ましい。エチレン系不飽和カルボン酸単量体を必須とする単量体成分を重合してなるエマルションを含んでなる加熱乾燥用塗料組成物は、本発明の好ましい形態の１つである。
【００１２】
上記エチレン系不飽和カルボン酸単量体としては、（メタ）アクリル酸、クロトン酸、イタコン酸、フマル酸、マレイン酸、モノメチルフマレート、モノエチルフマレート、モノメチルマイエート、モノエチルマイエート等の不飽和カルボン酸類又はその誘導体等の１種又は２種以上が好適である。
【００１３】
また上記単量体成分としては、アクリル系単量体を必須として含んでなることが好ましい。アクリル系単量体とは、（メタ）アクリル酸や（メタ）アクリル酸エステル等の（メタ）アクリル酸誘導体を意味する。
上記単量体成分におけるアクリル系単量体の含有量としては、全単量体成分に対して５０質量％以上となるようにすることが好ましい。このような単量体成分としては、建材用の外装材として用いる場合には、乾燥フクレの点から、共役ジエン系単量体の含有量が全単量体成分に対して１０質量％以下であることが好ましい。より好ましくは、５質量％以下であり、最も好ましくは、共役ジエン系単量体を含有しないことである。
【００１４】
更に上記単量体成分としては、全単量体成分に対して官能基を有する不飽和単量体を１０質量％未満含有するものであることが好ましい。官能基を有する不飽和単量体における官能基は、エマルションを重合により得る際に架橋することができる官能基であればよい。このような官能基の作用により、エマルションの成膜性や加熱乾燥性を向上することができることになる。より好ましくは、０．１〜３．０質量％である。
なお上記質量割合は、全単量体成分１００質量％に対する質量割合である。
【００１５】
上記官能基としては、エポキシ基、オキサゾリン基、カルボジイミド基、アジリジニル基、イソシアネート基、メチロール基、ビニルエーテル基、シクロカーボネート基、アルコキシシラン基が好適である。これらの官能基は、不飽和単量体の１分子中に１種あってもよく、２種以上あってもよい。
【００１６】
上記官能基を有する不飽和単量体としては、例えば、ジビニルベンゼン、エチレングリコールジ（メタ）アクリレート、Ｎ−メトキシメチル（メタ）アクリルアミド、Ｎ−メトキシエチル（メタ）アクリルアミド、Ｎ−ｎ−ブトキシメチル（メタ）アクリルアミド、Ｎ−ｉ−ブトキシメチル（メタ）アクリルアミド、Ｎ−メチロール（メタ）アクリルアミド、ジアリルフタレート、ジアリルテレフタレート、ポリエチレングリコールジ（メタ）アクリレート、プロピレングリコールジ（メタ）アクリレート、ポリプロピレングリコールジ（メタ）アクリレート、テトラメチレングリコールジ（メタ）アクリレート、ポリテトラメチレングリコールジ（メタ）アクリレート、１，６−ヘキサンジオールジ（メタ）アクリレート、ネオペンチルグリコールジ（メタ）アクリレート等の多官能性不飽和単量体類；グリシジル（メタ）アクリレート、アクリルグリシジルエーテル等のグリシジル基含有不飽和単量体類等が挙げられる。これらの中でも、官能基を２個以上有する不飽和単量体（多官能性不飽和単量体）を用いることが好ましい。これらは単独で用いてもよく、２種以上を併用してもよい。
【００１７】
本発明においてはまた、上記単量体成分が、エチレン系不飽和カルボン酸単量体０．１〜２０質量％及び他の共重合可能なエチレン系不飽和単量体９９．９〜８０質量％を含んでなることが好ましい。エチレン系不飽和カルボン酸単量体を含むことにより、このようなエマルションを必須とする加熱乾燥用塗料組成物において、有機微粒子の分散性が向上し、本発明の作用効果をより充分に発揮することができることになる。また、その他の共重合可能なエチレン系不飽和単量体を含むことにより、エマルションの酸価、Ｔｇや物性等を調整しやすくなる。上記単量体成分において、エチレン系不飽和カルボン酸単量体が０．１質量％未満であっても、２０質量％を超えても、いずれも、エマルションが安定に共重合できないおそれがある。
なお上記質量割合は、全単量体成分１００質量％に対する質量割合である。
【００１８】
上記他の共重合可能なエチレン系不飽和単量体としては、上述した官能基を有する不飽和単量体や、メチル（メタ）アクリレート、エチル（メタ）アクリレート、ブチル（メタ）アクリレート、２−エチルヘキシル（メタ）アクリレート、シクロヘキシル（メタ）アクリレート等の（メタ）アクリル酸エステル類；スチレン等の芳香族不飽和単量体等の１種又は２種以上が好適である。
【００１９】
上記単量体成分を重合する方法としては、例えば、乳化重合法を好適に適用することができる。乳化重合を行う形態としては、水性媒体中に単量体成分、重合開始剤及び界面活性剤を適宜加えて重合することにより行うことができる。また、分子量調節のために重合連鎖移動剤等を用いてもよい。
【００２０】
上記水性媒体としては、水、水と混じり合うことができる溶媒の１種又は２種以上の混合溶媒、このような溶媒に水が主成分となるように混合した混合溶媒が好適である。これらの中でも、水を用いることが好ましい。
【００２１】
上記重合開始剤としては、過硫酸アンモニウム、過硫酸カリウム、過酸化水素、ブチルハイドロパーオキサイド等の公知の水溶性又は油溶性開始剤が好適である。また、乳化重合を促進させるため、還元剤として亜硫酸水素ナトリウム、Ｌ−アスコルビン酸等を用いてレドックス系開始剤としてもよい。これらは単独で用いてもよく、２種以上を併用してもよい。
【００２２】
上記重合開始剤の使用量としては、重合開始剤の種類等に応じて適宜設定すればよいが、全単量体成分１００重量部に対して、０．１〜２重量部とすることが好ましい。より好ましくは、０．２〜１重量部である。
【００２３】
上記界面活性剤としては、アニオン性乳化剤、ノニオン性乳化剤、ノニオンアニオン性乳化剤のいずれの乳化剤も使用することができる。これらの乳化剤の中でも、乳化重合安定性の点でノニオン性乳化剤、ノニオンアニオン性乳化剤を用いることが好ましく、ノニオン性乳化剤とノニオンアニオン性乳化剤とを併用するのがより好ましい。アニオン性乳化剤としては、例えば、脂肪酸石鹸、ロジン酸石鹸、アルキルスルホン酸石鹸、ジアルキルアリールスルホン酸塩、アルキルスルホコハク酸塩、ポリオキシエチレンアルキル硫酸塩等が挙げられる。ノニオン性乳化剤としては、例えば、ポリオキシエチレンアルキルエーテル、ポリオキシエチレンアルキルアリールエーテル、ポリオキシエチレンソルビタン脂肪酸エステル、オキシエチレンオキシプロピレンブロックコポリマー等が挙げられる。これらの界面活性剤は単独で用いてもよく、２種以上を併用してもよい。
【００２４】
上記界面活性剤の使用量としては、乳化剤の種類等に応じて適宜設定すればよいが、全単量体成分１００重量部に対して、０．０５〜５．０重量部とすることが好ましい。より好ましくは、０．１〜３重量部である。
【００２５】
上記重合連鎖移動剤としては、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類；四塩化炭素、四臭化炭素、臭化エチレン等のハロゲン化炭化水素；メルカプト酢酸２−エチルヘキシルエステル、メルカプトプロピオン酸２−エチルヘキシルエステル、メルカプトピロピオン酸トリデシルエステル等のメルカプトカルボン酸アルキルエステル；メルカプト酢酸メトキシブチルエステル、メルカプトプロピオン酸メトキシブチルエステル等のメルカプトカルボン酸アルコキシアルキルエステル；オクタン酸２−メルカプトエチルエステル等のカルボン酸メルカプトアルキルエステルや、α−メチルスチレンダイマー、ターピノーレン、α−テルピネン、γ−テルピネン、ジペンテン、アニソール、アリルアルコール等が挙げられる。これらは単独で用いてもよく、２種以上を併用してもよい。これらの中でも、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類を用いることが好ましい。重合連鎖移動剤の使用量としては、全単量体成分１００重量部に対して、通常０〜１重量部であり、好ましくは０〜０．５重量部である。
【００２６】
上記乳化重合においては、必要に応じて、エチレンジアミン四酢酸ナトリウム等のキレート剤、ポリアクリル酸ナトリウム等の分散剤や無機塩等の存在下で行ってもよい。また、単量体成分や重合開始剤等の添加方法としては、例えば、一括添加法、連続添加法、多段添加法等の方法を適用することができる。また、これらの添加方法を適宜組み合わせてもよい。
【００２７】
上記乳化重合における反応条件としては、単量体成分の組成や用いる重合開始剤等に応じて適宜設定すればよい。重合温度は、５〜９０℃とすることが好ましい。より好ましくは、２０〜８５℃である。重合時間は、３〜８時間とすることが好ましい。また、重合や滴下は攪拌下に行われることが好ましい。
【００２８】
上記製造方法においては、乳化重合によりエマルションを製造した後、中和剤によりエマルションを中和することが好ましい。これにより、エマルションが安定化されることになる。中和剤としては、トリエタノールアミン、ジメチルエタノールアミン、ジエチルエタノールアミン、モルホリン等の三級アミン；アンモニア水；水酸化ナトリウムが好適である。これらは単独で用いてもよく、２種以上を併用してもよい。これらの中でも、加熱乾燥用塗料組成物から形成される塗膜の熱乾燥時のフクレ特性が向上することから、塗膜の加熱時に揮散する揮発性塩基を用いることが好ましい。より好ましくは、加熱乾燥性が良好となり、乾燥フクレ特性が向上することから、沸点が８０〜３６０℃のアミンを用いることが好ましい。このような中和剤としては、トリエタノールアミン、ジメチルエタノールアミン、ジエチルエタノールアミン、モルホリン等の三級アミンが好適である。より好ましくは、沸点が１３０〜１７０℃のアミンを用いることである。
なお、上記沸点は、常圧での沸点である。
【００２９】
上記中和剤の添加量としては、エマルションの酸価、すなわちエマルションが有する酸基１当量に対して中和剤の塩基が０．６〜１．４当量となるように添加することが好ましい。より好ましくは、０．８〜１．２当量である。
【００３０】
上記エマルションはまた、トルエン溶媒で測定したゲル分率が０〜４５質量％であることが好ましい。本発明におけるゲル分率とは、エマルションから形成される塗膜のトルエン溶媒への溶解性を示す指標であり、ゲル分率が高い程トルエン溶媒への溶解性が少なくなることを意味する。ゲル分率は、樹脂の分子構造を反映するものであり、エマルションのゲル分率が４５質量％を超えると、造膜性が低下するおそれがある。
【００３１】
上記ゲル分率の測定方法としては、例えば、以下に記載するようなトルエン不溶分測定方法により測定することが好ましい。
ゲル分率（トルエン不溶分）の測定方法
エマルションを離型紙上、０．２ｃｍ厚みの型枠中に流し込み、厚さ０．２ｃｍのフィルムを作製する。このフィルムを２ｃｍ（縦）×２ｃｍ（横）×０．２ｃｍに切りだし試験フィルムとする。この試験フィルムをトルエン１００ｍｌに浸漬し、室温において、マグネチックスターラーで６時間攪拌する。その後、１００メッシュ金網で濾過し、濾液の固形分を求め、ゲル分を算出する。
【００３２】
上記エマルションは、例えば、以下に記載するように制振材配合物を調製したときに、制振材配合物の損失係数（ｔａｎδ）が０．１５以上であることが好ましい。すなわち、本発明におけるエマルションを用いて以下に記載するように制振材配合物を調製し、この制振材配合物から形成される塗膜の損失係数（ｔａｎδ）が０．１５以上となることが好ましい。制振性は、現在使われている２ｍｍ厚のアスファルトシートを施した鋼板の損失係数が０．１程度であり、その数値以上の値が一般的に要求されている。制振性すなわち損失係数は用いる塗膜のｔａｎδに相関し、ｔａｎδが高い程損失係数が高く制振性に優れていると考えられる。
上記損失係数（ｔａｎδ）が０．１５未満であると、水系制振材において優れた制振性を発揮することができなくなるおそれがある。より好ましくは、０．１６以上であり、更に好ましくは、０．１８以上である。
【００３３】
制振材配合物の組成
エマルション  １００重量部
炭酸カルシウム：ＮＮ♯２００（商品名、日東粉化工業社製）  ２５０重量部
分散剤：デモールＥＰ（商品名、花王社製）  １重量部
増粘剤：アクリセットＡＴ−２（商品名、日本触媒社製）  ２重量部
消泡剤：ノプコ８０３４Ｌ（商品名、サンノプコ社製）  ０．３重量部
【００３４】
損失係数（ｔａｎδ）の測定方法
上記制振材配合物をカチオン電着塗装鋼板（１５幅×２５０長さ×厚み０．８ｍｍ）上、３ｍｍ厚の型枠中に流し込み、１５０℃×３０分乾燥し、試験片とする。この試験片について小野測器社製の損失係数測定システム・片持ち梁法を用いて２５℃の測定環境の損失係数を測定する。
【００３５】
本発明の加熱乾燥用塗料組成物の必須成分である有機微粒子は、平均粒径が１５μｍ以下である。１５μｍを超えると、加熱乾燥用塗料組成物を乾燥させる際、フクレの発生を抑制する効果が不充分となる。平均粒径は、好ましくは、０．０１μｍ以上であり、また、１３μｍ以下である。より好ましくは、０．０５μｍ以上であり、また、１２μｍ以下である。更に好ましくは、０．１μｍ以上であり、また、１０μｍ以下である。
【００３６】
上記有機微粒子としては、ガラス転移温度が５０℃を超える高硬度エマルションや架橋体が好適である。ガラス転移温度が５０℃を超える高硬度エマルションとしては、（メタ）アクリル酸系エマルション等が挙げられ、架橋体としては、ポリ（メタ）アクリル酸メチル系架橋体等が挙げられる。これらの中でも、加熱乾燥用塗料組成物を加熱乾燥させる際に融解したり分解したりしない硬度を有し、上記エマルションや加熱乾燥用塗料組成物に含まれる溶媒とは非相溶な高硬度ミクロゲルを用いることが好ましい。
【００３７】
上記有機微粒子の好ましい形態としてはまた、示差走査熱量測定（ＤＳＣ：ｄｉｆｆｅｒｅｎｔｉａｌ  ｓｃａｎｎｉｎｇ  ｃａｌｏｒｉｍｅｔｒｙ）による融解温度が６５℃以上であるものが挙げられる。６０℃未満であると、加熱乾燥用塗料組成物を加熱乾燥時に有機微粒子が融解してしまうおそれがあるため、フクレの発生を抑制する効果が充分とはならないおそれがある。より好ましくは、７０℃以上であり、また、１２０℃以下である。更に好ましくは、８０℃以上であり、また、１１０℃以下である。なお、ＤＳＣの測定は、以下の測定条件により行うことが好ましい。
【００３８】
示差走査熱量測定の測定条件
装置：ＤＳＣ６２００（商品名、  セイコー電子工業社製）
測定温度：−１００〜１１０℃を２０℃／分の速度で昇温して、融解温度を測定する。
【００３９】
上記有機微粒子のガラス転移温度（Ｔｇ）は６０℃以上であることが好ましい。Ｔｇとしては、より好ましくは、６５℃以上であり、また、９０℃以下である。更に好ましくは、Ｔｇが７０℃以上であり、また、８０℃以下である。このような有機微粒子としては、（メタ）アクリル系エマルションが好適である。
【００４０】
本発明の加熱乾燥用塗料組成物は、上述したガラス転移温度が５０℃以下のエマルション及び平均粒径が１５μｍ以下の有機微粒子と、必要に応じて添加剤や溶剤等とを混合することにより製造することができる。
本発明の加熱乾燥用塗料組成物におけるガラス転移温度が５０℃以下のエマルションの配合量としては、加熱乾燥用塗料組成物の用途や所望する物性等により適宜設定すればよいが、加熱乾燥用塗料組成物１００質量％中、ガラス転移温度が５０℃以下のエマルションの固形分が７質量％以上となるようにすることが好ましく、また、５０質量％以下となるようにすることが好ましい。より好ましくは、１３質量％以上であり、また、３０質量％以下である。また、有機微粒子の配合量としては、上記ガラス転移温度が５０℃以下のエマルションの固形分１００質量％に対して、有機微粒子の固形分を１．０質量％以上とすることが好ましく、また、２０質量％以下とすることが好ましい。１．０質量％未満であると、加熱乾燥性を充分に向上することができなくなるおそれがあり、また、加熱乾燥用塗料組成物から形成される塗膜の耐水性や剛性を充分に向上することができなくなるおそれがある。２０質量％を超えると、造膜性が低下するおそれがある。より好ましくは、２．０質量％以上であり、また、１０質量％以下である。
【００４１】
上記添加剤としては、例えば、充填剤、着色剤、防腐剤、分散剤、増粘剤、揺変剤、凍結防止剤、ｐＨ調整剤、消泡剤、湿潤剤、防錆剤、密着付与剤等が挙げられる。これらはそれぞれ単独で用いてもよく、２種以上を併用してもよい。これらの中でも、充填剤を含むことが好ましい。
【００４２】
上記充填剤としては、炭酸カルシウム、カオリン、シリカ、タルク、硫酸バリウム、アルミナ、酸化鉄、酸化チタン、ガラストーク等の無機質の充填剤；ガラスフレーク、マイカ等の鱗片状無機質充填剤；金属酸化物ウィスカー、ガラス繊維等の繊維状無機質充填剤等が挙げられる。
充填剤の配合量としては、ガラス転移温度が５０℃以下のエマルションの固形分１００重量部に対して、５０〜４００重量部とすることが好ましい。より好ましくは、１００〜３５０重量部である。
【００４３】
上記溶剤としては、本発明の作用効果を奏する限り特に限定されず、１種又は２種以上を用いることができる。また、溶剤の配合量としては、加熱乾燥用塗料組成物の用途や所望する物性等に応じて適宜設定すればよい。
【００４４】
本発明の加熱乾燥用塗料組成物の製造に用いる装置としては、バタフライミキサー、プラネタリーミキサー、スパイラルミキサー、ニーダー、ディゾルバーが好適である。
【００４５】
本発明の加熱乾燥用塗料組成物は、優れた加熱乾燥性を発揮することができるため、厚膜を形成する材料として好適である。
本発明の加熱乾燥用塗料組成物から形成される塗膜の乾燥時の膜厚としては、用途により適宜設定すればよいが、０．５ｍｍ以上となるようにすることが好ましく、また、８．０ｍｍ以下となるようにすることが好ましい。より好ましくは、１．５ｍｍ以上であり、また、６．０ｍｍ以下である。
このような塗膜を形成するためには、加熱乾燥用塗料組成物の粘度としては、１００Ｐａ・ｓ以上となるにようにすることが好ましく、また、５００Ｐａ・ｓと以下なるとすることが好ましい。より好ましくは、１２０Ｐａ・ｓ以上であり、また、２５０Ｐａ・ｓ以下である。また、加熱乾燥用塗料組成物を基材に塗布して乾燥するに際し、塗布方法としては、刷毛、へら、エアスプレー、エアレススプレー、モルタルガン、リシンガン等を用いて塗布することができるが、エアスプレー等を用いて塗布することが好適である。
【００４６】
本発明の加熱乾燥用塗料組成物を塗布した後、乾燥して塗膜を形成させる条件としては、加熱乾燥してもよく、常温乾燥してもよいが、効率性の点で加熱乾燥することが好ましく、本発明では加熱乾燥性に優れることから好適である。例えば、建材等の外装用として用いる場合であれは、７０〜２１０℃とすること好ましく、より好ましくは、１１０〜１８０℃である。また、制振材を形成する際であれは、１２０〜１７０℃とすること好ましく、より好ましくは、１３０〜１６０℃である。
本発明の加熱乾燥用塗料組成物は、加熱乾燥性に優れることから、建材等の外装用材料、振動を吸収するコーティング材等として好適である。
【００４７】
【実施例】
以下に実施例を挙げて本発明を更に詳細に説明するが、本発明はこれらの実施例のみに限定されるものではない。なお、特に断りのない限り、「部」は、「重量部」を、「％」は、「質量％」を意味するものとする。
【００４８】
合成例１（ベースアクリルエマルションの重合例）
攪拌機、還流冷却管、温度計、窒素導入管及び滴下ロートを取り付けたセパラブルフラスコに脱イオン水１７０．５部を仕込んだ。その後、窒素ガス気流下で攪拌しながら内温を７０℃まで昇温した。一方上記滴下ロートにメチルメタクリレート１２６．９部、スチレン２５３．９部、２−エチルヘキシルアクリレート１４７．３部、グリシジルメタクリレート５．４部、アクリル酸５．４部、予め２０％水溶液に調整したハイテノールＮ−０８（商品名、ポリオキシエチレンアルキルエーテルの硫酸エステル塩、第一工業製薬社製）５３．８部、２５％水溶液に調整したノニポ−ル２００（商品名、ポリオキシエチレンフェニルエーテル、三洋化成工業社製）２１．５部及び脱イオン水１２９．３部からなる単量体乳化物を仕込んだ。次に、セパラブルフラスコの内温を７０℃に維持しながら上記単量体乳化物を３時間かけて均一に滴下した。このとき同時に５％過硫酸カリウム水溶液５３．９部、２％亜硫酸水素ナトリウム水溶液４０部を３時間かけて均一に滴下した。滴下終了後、７６℃で３時間熱成後、冷却して２５％のアンモニア水を５．１部添加した。これら乳化物を冷却後１００メッシュのステンレス金網によりろ過を行い取り出した。これにより水性樹脂（エマルション）を得た。得られた水性樹脂の不揮発分は５５．１％、ｐＨは８．８、粘度は５００ｍＰａ・Ｓであった。
【００４９】
実施例１
上記エマルション１００部に球状有機微粒子エポスターＭＡ１０１３（商品名、ポリメタクリル酸メチル系架橋物、平均粒子径１２〜１５μｍ、日本触媒社製）を５部添加して下記配合により塗料化してアクリル系樹脂エマルションを得た。
【００５０】
実施例２
上記エマルション１００部に球状有機微粒子エポスターＭＡ１００２（商品名、ポリメタクリル酸メチル系架橋物、平均粒子径２〜３μｍ、日本触媒社製）を５部添加して下記配合により塗料化してアクリル系樹脂エマルションを得た。
【００５１】
実施例３
上記エマルション１００部に球状有機微粒子エポスターＭＡ１００２（商品名、ポリメタクリル酸メチル系架橋物：平均粒子径２〜３μｍ、日本触媒社製）を１０部添加して下記配合により塗料化してアクリル系樹脂エマルションを得た。
【００５２】
実施例４
上記エマルション１００部に球状有機微粒子エポスターＭＡ１００Ｗ（商品名、ポリメタクリル酸メチル系架橋物、エマルションタイプ、濃度１０％、平均粒子径０．１５〜０．２０μｍ、日本触媒社製）を１０部添加して下記配合により塗料化してアクリル系樹脂エマルションを得た。
【００５３】
実施例５
上記エマルション１００部に高硬度アクリルエマルションＥＭＮ−１１Ｅ（商品名、アクリルエマルション、Ｔｇ＝８３．６℃、濃度４２．６％、平均粒子径０．１〜０．２μｍ、日本触媒社製）を５部添加して下記配合により塗料化してアクリル系樹脂エマルションを得た。
【００５４】
実施例６
上記エマルション１００部に高硬度アクリルエマルションＥＭＮ−１１Ｅ（アクリルエマルション、Ｔｇ＝８３．６℃、濃度４２．６％、平均粒子径０．１〜０．２μｍ、日本触媒社製）を１０部添加して下記配合により塗料化してアクリル系樹脂エマルションを得た。
【００５５】
比較例１〜３
配合を表１に示すようにしたこと以外は、実施例１〜６と同様に塗料化してアクリル系樹脂エマルションを得た。
【００５６】
実施例１〜６及び比較例１〜３において得られたアクリル系樹脂エマルションについて、下記の評価試験を行った。その結果は、表１にそれぞれ示すとおりであった。
実施例１〜６及び比較例１〜３で得られたアクリル系樹脂エマルションを下記のとおり配合し、水性塗料組成物として加熱乾燥性及び制振性を確認した。
・アクリル系樹脂エマルション              １００部
・炭酸カルシウム：ＮＮ♯２００（商品名、日東粉化工業社製）  ２５０部
・分散剤：デモールＥＰ（商品名、花王社製）  １部
・増粘剤：アクリセットＡＴ−２（商品名、日本触媒社製）  ２部
・消泡剤：ノプコ８０３４Ｌ（商品名、サンノプコ社製）  ０．３部
【００５７】
（加熱乾燥性）
上記水性塗料組成物をＳＰＣＣ−ＳＤ（ダル剛板：日本テストパネル製）の基材（７０ｍｍ幅×１５０ｍｍ長さ×厚み０．８ｍｍ）上に乾燥膜厚が１．５ｍｍ、３．０ｍｍ又は４．５ｍｍとなるように塗布し、１６０℃で３０分間乾燥させて塗膜を形成した。乾燥後の塗膜の表面を目視にて観察した。
評価基準
◎：全面にフクレのない膜、〇：直径２〜３ｍｍのフクレが４〜５個までの膜、
△：直径４〜１０ｍｍまでのフクレが５個以上ある膜、×：全面にフクレがある膜。
【００５８】
（損失係数）
上記水性塗料組成物を冷間圧延綱板（ＳＰＣＣ・１５幅×２５０長さ×厚み０．８ｍｍ）上、１．５ｍｍ、３ｍｍ又は４．５ｍｍ厚の型枠中に流し込み、１５０℃×２５分間を２回乾燥させ、冷間圧延鋼板上に１．５ｍｍ、３ｍｍ又は４．５ｍｍの塗膜を形成した。制振性の測定は、小野測機社製・損失係数測定システムを用いて２５℃の測定環境において片持ち梁法のｔａｎδを測定し、制振性を評価した。すなわち損失係数の値が大きい程、制振性が良いことを示す。
【００５９】
【表１】
2004277536.tif 000002
【００６０】
【発明の効果】
本発明の加熱乾燥用塗料組成物は、上述の構成からなるので、優れた加熱乾燥性を発揮することができるため厚膜を形成する材料として好適であり、建材等の外装用材料や、振動を吸収するコーティング材等の様々な用途に好適に用いることができるものである。